Brevet FR3026300A1 — publié le 20160401

La présente invention concerne un procédé pour atténuer les rides de la peau utilisant une composition comprenant un polymère polysaccharide greffé (méth)acrylate et un composé photoactif, et l'exposition à la lumière de la peau traitée. Au cours du processus de vieillissement, il apparaît différents signes sur la peau, très caractéristiques de ce vieillissement, se traduisant notamment par une modification de la structure et des fonctions cutanées. Les principaux signes cliniques du vieillissement cutané sont notamment l'apparition de ridules et de rides profondes, en augmentation avec l'âge. Il est connu de traiter ces signes du vieillissement en utilisant des compositions cosmétiques ou dermatologiques contenant des actifs capables de lutter contre le vieillissement, tels que les a-hydroxy-acides, les p-hydroxy-acides et les rétinoïdes. Ces actifs agissent sur les rides en éliminant les cellules mortes de la peau et en accélérant le processus de renouvellement cellulaire. Toutefois, ces actifs présentent l'inconvénient de n'être efficaces pour le traitement des rides qu'après un certain temps d'application. Or, on cherche de plus en plus à obtenir un effet immédiat des actifs utilisés, conduisant rapidement à un lissage des rides et ridules et à la disparition des marques de fatigue. Des polymères d'acide hyaluronique greffé de groupements (méth)acrylate sont décrits dans les documents VVO 2007/106738 et les publications J. Burdick et al « Controlled degradation and mechanical behavior photopolymerized hyaluronic acid networks », Biomacromolecules, 2005, 6, pages 386-391 ; Mark Grinstaff « Photocrosslinkable polysaccharides for in situ hydrogel formation », Journal of biomedical materials research, 2001, volume 55, Issue 2, pages 115-121. Ils ont utilisés pour former après réticulation des hydrogels. Des polymères de dextran greffé de groupements méthacrylate sont décrits dans le document W02010/083039. Ils ont utilisés en association avec la riboflavine et l'arginine ou le chitosan pour former après réticulation sous exposition UV ou à la lumière visible des hydrogels qui sont appliqués sur la peau. L'article S.H.Kim, « Synthesis and characterization of dextran-methacrylate hydrogels and structural study by SEM" J. Biomed Mater Res , 49 (2005) 517 décrit des hydrogels obtenus par photoréticulation avec exposition aux UV de methacrylate de dextran. Le carraghénane est connu pour ses propriétés tenseur de la peau, notamment dans le document FR-A-2838343. Les inventeurs ont découvert que l'application sur la peau d'un polymère polysaccharide greffé de groupements (méth)acrylate associé avec un composé photoactif, et en exposant la peau traitée avec un rayonnement lumineux, présente un effet tenseur sur la peau amélioré et permet ainsi d'atténuer les rides de la peau de façon immédiate. Cet effet tenseur présente en plus une bonne résistance à l'eau et donc une bonne rémanence à l'eau. De façon plus précise, la présente invention a pour objet un procédé, notamment cosmétique, de soin de la peau, plus particulièrement de la peau du visage, en particulier de la peau ridée, comprenant : (i) une étape consistant à appliquer sur la peau une composition, notamment cosmétique, comprenant, dans un milieu physiologiquement acceptable, un polymère 10 polysaccharide greffé de groupements (méth)acrylate et un composé photoactif (photoamorceur), (ii) suivi d'une étape consistant à exposer la peau à un rayonnement lumineux, de préférence pendant au moins 5 secondes. Cette étape peut être répétée plusieurs fois pendant la journée. 15 Le procédé selon l'invention est en particulier destiné à lisser la peau humaine du visage et/ou du corps et/ou à diminuer ou effacer les signes du vieillissement cutané, en particulier à réduire ou effacer les rides et/ou les ridules de la peau. 20 L'invention a également pour objet une composition comprenant dans un milieu physiologiquement acceptable un polymère polysaccharide greffé (méth)acrylate et un composé photoactif tels que décrits précédemment. L'invention a encore pour objet un kit comprenant une première composition, 25 notamment cosmétique, comprenant ledit polymère polysaccharide greffé (méth)acrylate tel que décrit précédemment et une deuxième composition comprenant un composé photoactif tel que décrit précédemment, les première et deuxième compositions étant conditionnées chacune dans un ensemble de conditionnement distinct. 30 L'ensemble de conditionnement des compositions est de façon connue tout packaging adapté pour stocker les compositions cosmétiques (flacons, tube, flacon spray, flacon aérosol notamment). Un tel kit permet de mettre en oeuvre le procédé de traitement de la peau selon l'invention. 35 On entend par « agent tenseur » des composés susceptibles d'avoir un effet tenseur apparent, c'est-à-dire de lisser la peau et réduire, voire faire disparaître, de façon immédiate les rides et les ridules. 40 L'effet tenseur peut être caractérisé par un test in vitro de rétractation tel que décrit à l'exemple 1. Par polysaccharide greffé de groupements (méth)acrylate, on entend un polysaccharide dont tous ou certains groupes hydroxyle libres ont été estérifiés pour former des groupes esters (méth)acrylate. Le polysaccharide greffé utilisé selon l'invention peut être choisi parmi l'acide hyaluronique, le dextran, et le carraghénane, greffés (méth)acrylate, tels que ceux décrits ci-après. Avantageusement, le polysaccharide greffé (méth)acrylate a un poids moléculaire moyen en poids allant de 5000 à 1 000 000 daltons, de préférence allant de 10 000 à 500 000 daltons, et encore plus préférentiellement allant de 15000 à 350 000 daltons. Selon un premier mode de réalisation du procédé selon l'invention, le polysaccharide greffé peut être un acide hyaluronique greffé (méth)acrylate. L'acide hyaluronique est un glycosaminoglycane linéaire composé d'unités répétitives de D-acide glucuronique et de N-acetyl-D-glucosamine liés entre eux par des liaisons glycosidiques alternées beta-1,4 et beta-1,3. De préférence, le polymère d'acide hyaluronique greffé a un poids moléculaire moyen en poids allant de 5000 à 1 000 000 daltons, plus préférentiellement allant de 10000 à 500 000 daltons, et encore plus préférentiellement allant de 15000 à 350 000 daltons. Le poids moléculaire peut être notamment déterminé par chromatographie phase liquide, éluant chlorure de sodium 0,1 M et 330 mg/I d'azoture de sodium dans l'eau, étalon dextran, détecteurs Réfractomètre OPTILAB T-Rex de VVYATT et Diffusion de lumière DAVVN-HELEOS II - VVYATT. Avantageusement, le polymère d'acide hyaluronique greffé a un taux de greffage en groupements (méth)acrylate allant de 10 à 80 % ou 20 à 80 %, de préférence allant de 40 à 70 %, et préférentiellement allant de 45 à 65 %. Le taux de greffage correspond au pourcentage molaire de groupes hydroxyle de l'acide hyaluronique qui sont greffés par un groupement (méth)acrylate. A titre d'exemple un taux de greffage de 50 % correspond à 2 groupes acrylate greffés sur les 4 hydroxyles du motif de répétition de l'acide hyaluronique Le greffage de l'acide hyaluronique par les groupements (méth)acrylate résulte de la présence de groupe ester (méth)acrylate formé avec les hydroxyle libres de l'acide hyaluronique. De préférence, l'acide hyaluronique est greffé par des groupements acrylates. L'acide hyaluronique greffé par des groupements (méth)acrylate peut être obtenu par réaction de l'acide hyaluronique avec l'anhydride (méth)acrylique. La réaction est avantageusement conduite en milieu aqueux basique, notamment en présence d'une base organique ou minérale comme par exemple la soude. De préférence, la réaction est conduite à une température allant de 5 à 10 °C, notamment pendant une durée allant de 24 heures à 48 heures. OH HO 10 o o H20 / NaOH / 24h 0 OH OH OH 0 Différents taux de greffage avec les groupements (méth)acrylates peuvent être obtenus 15 en faisant varier la quantité d'anhydride (méth)acrylique mise en oeuvre proportionnellement à la quantité d'acide hyaluronique. Selon un deuxième mode de réalisation du procédé selon l'invention, le polysaccharide greffé peut être un dextran greffé (méth)acrylate. 20 Le dextran est un polysaccharide ramifié de d-glucose (dextrose) ayant un squelette linéaire dont les glucoses sont reliés entre eux par des liaisons alpha 1-6 ; il possède des chaines ramifiées constituées de d-glucose reliés entre eux par des liaisons alpha 12 ou 1-3 ou 1-4. 25 De préférence, le polymère de dextran greffé a un poids moléculaire moyen en poids allant de 10000 à 1 000 000 daltons, plus préférentiellement allant de 10000 à 500 000 daltons, et encore plus préférentiellement allant de 15000 à 350 000 daltons. Le poids moléculaire moyen en poids peut être notamment déterminé par 30 chromatographie phase liquide par perméation de gel ou par chromatographie d'exclusion stérique. Avantageusement, le polymère de dextran greffé a un taux de greffage en groupements (méth)acrylate allant de 2 à 70 %, de préférence allant de 3 à 65 %, et 35 préférentiellement allant de 5 à 60 %. Le taux de greffage correspond au pourcentage molaire de groupes hydroxyle du dextran qui sont greffés par un groupement (méth)acrylate. A titre d'exemple un taux de greffage de 50 % correspond à 1,5 groupes acrylate 40 greffés sur les 3 hydroxyles du motif de répétition du dextran Le greffage de le dextran par les groupements (méth)acrylate résulte de la présence de groupe ester (méth)acrylate formé avec les hydroxyle libres de le dextran. 45 De préférence, le dextran est greffé par des groupements méthacrylates. Le dextran greffé par des groupements (méth)acrylate peut être obtenu par réaction du dextran avec l'anhydride (méth)acrylique. La réaction est avantageusement conduite en milieu solvant polaire aprotique (par exemple le dimethylformamide, la N- méthylpyrrolidine, la N-éthylpyrrolidine) , notamment en présence d'une base organique ou minérale non nucléophile comme par exemple les amines tertiaires (tel que la triéthanolamine). De préférence, la réaction est conduite à une température allant de 20 à 100 °C, notamment pendant une durée allant de 1 à 12 heures. 31. Différents taux de greffage avec les groupements (méth)acrylates peuvent être obtenus en faisant varier la quantité d'anhydride (méth)acrylique mise en oeuvre proportionnelle- ment à la quantité de dextran, ainsi que les conditions de la réaction telles que la température et la durée de la réaction. Selon un troisième mode de réalisation du procédé selon l'invention, le polysaccharide greffé peut être un carraghénane greffé (méth)acrylate. Les Carraghénanes sont des polysaccharides sulfatés qui constituent les parois cellulaires de diverses algues rouges, à partir desquelles on peut les obtenir. Parmi ces algues rouges on peut citer de façon non limitative Kappaphycus alvarezii, Eucheuma denticulatum, Eucheuma spinosum, Chondrus crispus, Betaphycus gelatinum, Gigartina skottsbergii, Gigartina canaliculata, Sarcothalia crispata, Mazzaella laminaroides, Hypnea musciformis, Mastocarpus stellatus et lridaea cordata. Ils comportent de longues chaines galactanes, formée par des motifs disaccharidiques. Ces polysaccharides sont composés d'une alternance de (1->3) p-D-galactopyranose (unité G) et de (1->4) a-galactopyranose (unité D) ou 3,6-anhydro-a-galactopyranose (unité AnGal). Chaque motif sucre peut être sulfaté une ou plusieurs fois en position 2, 3, 4 ou 6. On peut aussi trouver des groupements méthyle, acide pyruviques ainsi que d'autres motifs sucre greffés sur les structures de base précédemment décrite. Les carraghénanes ont été initialement subdivisés en sous-familles en fonction de leur solubilité dans le KCI, puis selon le nombre, la position des groupements sulfates et la présence de ponts 3',6'-anhydro sur les résidus galactopyranosyles. Il existe au moins une quinzaine de carraghénanes répertoriés dont la structure dépend de l'algue d'origine et de la méthode d'extraction. Parmi les plus courants on peut citer les carraghénanes ci-dessous : OS OH HO Carraghénane (1->3) 13-D-galactopyranose-4-Sulfate-(1->4)- oc-D-galactopyranose -6-Sulfate Carraghénane (1->3) 13-D-galactopyranose-4-Sulfate-(1->4) 3,6- anhydro-oc-D-galactopyranose O OH OH Traitement alcalin-- OH 0s03 - Traitement alcalin- o y- Carraghénane (1 ->3) 13 -D -galactopyrano se-4 -Sulfate-( 1 ->4)-oc-D - galactopyranose -2,6-Disulfate I- Carraghénane (1->3) 13-D-galactopyranose-4-Sulfate-(1->4) 3,6- anhydro-oc-D-galactopyranose-2-Sulfate o OH 0s03 - Traitement alcalin-- Carraghénane (1 ->3) 13 -D -galactopyrano se-2 -Sulfate-( 1 ->4)-oc-D - galactopyranose -2,6-Disulfate 0- Carraghénane (1->3) 13-D-galactopyranose-2-Sulfate-(1->4) 3,6- anhydro-oc-D-galactopyranose-2-Sulfate Ces carraghénanes sont ainsi souvent obtenus sous forme de mélanges de structures différentes telles que, et de façon non limitative, des mélanges de formes 143, Les carraghénanes utilisables pourront notamment être choisis parmi les carraghénanes de type t, K, V, X, 0. Des carraghénanes particulièrement adaptés pour la mise en oeuvre de l'invention sont des carraghénanes de type t, v, X. On utilise de préférence le lambda carraghénane. Les carraghénanes de la présente invention peuvent être utilisés sous forme acide ou sous forme salifiée. A titre de sels acceptables on peut citer, de manière non limitative, les sels de Lithium, Sodium, Potassium, Calcium, Zinc, Ammonium. De préférence, le polymère de carraghénane greffé a un poids moléculaire moyen en poids allant de 10000 à 1 000 000 daltons, plus préférentiellement allant de 10000 à 500 000 daltons, et encore plus préférentiellement allant de 15000 à 350 000 daltons. Le poids moléculaire peut être notamment déterminé par chromatographie phase liquide, éluant chlorure de sodium 0,1 M et 330 mg/I d'azoture de sodium dans l'eau, étalon dextran, détecteurs Réfractomètre OPTILAB T-Rex de VVYATT et Diffusion de lumière DAVVN-HELEOS II - VVYATT. Avantageusement, le polymère de carraghénane greffé a un taux de greffage en groupements (méth)acrylate allant de 2 à 60 %, de préférence allant de 2 à 50 %, et préférentiellement allant de 5 à 30 %. Le taux de greffage correspond au pourcentage molaire de groupes hydroxyle du carraghénane qui sont greffés par un groupement (méth)acrylate. A titre d'exemple un taux de greffage de 50 % correspond à 1,5 groupes acrylate greffés sur les 3 hydroxyles du motif de répétition du carraghénane Le greffage de le carraghénane par les groupements (méth)acrylate résulte de la présence de groupe ester (méth)acrylate formé avec les hydroxyle libres du carraghénane. De préférence, le carraghénane est greffé par des groupements acrylates. Le carraghénane greffé par des groupements (méth)acrylate peut être obtenu par réaction du carraghénane avec l'anhydride (méth)acrylique. La réaction est avantageusement conduite en milieu aqueux basique, notamment en présence d'une base organique ou minérale comme par exemple la soude. De préférence, la réaction est conduite à une température allant de 5 à 10 °C, notamment pendant une durée allant de 24 heures à 48 heures. 0-S03- 0 OH OH HO O -03S 0 0 -03S/ R = H ou COCH=CH2 Différents taux de greffage avec les groupements (méth)acrylates peuvent être obtenus en faisant varier la quantité d'anhydride (méth)acrylique mise en oeuvre proportionnellement à la quantité de carraghénane. Avantageusement, on utilise un carraghénane choisi parmi le p-carraghénane, le À- carraghénane, les v-carraghénane, et de préférence le À-carraghénane. Le polymère polysaccharide greffé tel que défini précédemment peut être présent dans la composition utilisée selon l'invention en une teneur allant de 0,1 à 10 % en poids, par rapport au poids total de la composition, de préférence de 0,5 % à 10 % en poids de matière active, et préférentiellement allant de 1 % à 8 % en poids, et plus préférentiellement allant de 1 % à 6 % en poids. Avantageusement, le polysaccharide greffé est choisi parmi l'acide hyaluronique greffé acrylate, le dextran greffé méthacrylate, le carraghénane greffé acrylate. Le deuxième ingrédient ii) utilisé dans le procédé de l'invention est un composé photoactif. Par « composé photoactif » [ également appelés PACs (PhotoActive Compounds) ou photoinitiateurs (photoinitiators : PI) ], on entend un composé capable d'absorber la lumière et de se transformer en générant des atomes ou molécules comportant une réactivité chimique radicalaire (voir par exemple Macromol. Rapid Commun. Christian Decker, 23, 1067-1093 (2002) ; Encyclopedia of Polymer Science and Technology, « photopolymerisation free radical » http://onlinelibrary.wiley.com/doi/10.1002/0471440264.pst490/pdf ibid, « photopolymerisation, cationic », http://onlinelibrary.wiley.com/doi/10.1002/0471440264.pst491/pdf ; Macromol. Symp. 143, 45-63 (1999)). Ces composés photoactifs ne sont pas des agents oxydants chimiques tels que les peroxydes dont le peroxyde d'hydrogène ou systèmes générateurs de peroxydes d'hydrogène. Deux grandes familles sont à distinguer : - La famille de type I dans laquelle les composes photoactifs vont entrainer, sous irradiation, une coupure unimoléculaire de la liaison covalente pour conduire à un compose radical libre également symbolysé par un "point"', et - La famille de type II dans laquelle les composés photactifs sous irradiation, vont conduire à une réaction bimoléculaire dans laquelle l'état excité des composés photoactifs intéragit avec une seconde molécule (ou co-initateur) pour générer des radicaux libres. Plus particulièrement le composé actif est choisi parmi les composés de formule (I), (Il), (III) ou (IV), ainsi que leurs sels d'acide organique ou minéral, leurs isomères optiques, géométriques, tautomères et leurs solvates tels que les hydrates : 3 . X L R',3 .. R' Ra Rb R2 R 1 1 + Y Rd À x R1 Métal An R" R"1 Rc X 1 (L')q (I) (Il) (III) (IV) formules (I), (Il), (III) ou (IV) dans lesquelles : - R représente un groupe choisi parmi : i) (C1-C10)alkyle, éventuellement substitué, de préférence par un ou plusieurs atomes ou groupes choisis parmi halogène, hydroxy, (C1-C10)alkoxy, (hétéro)cycloalkyle comprenant entre 5 et 10 chainons tel que morpholinyle, et amino RaRbN- avec Ra, Rb, identiques ou différents, représentant un atome d'hydrogène ou une groupe (C1-C10)alkyle ou alors Ra et Rb forment ensemble avec l'atome d'azote qui les portent un groupe hétérocycloalkyle tel que morpholino ; ii) (C1-C10)alkoxy éventuellement substitué, de préférence par les mêmes substituants que pour i) (C1-C10)alkyle ; iii) hydroxy ; iv) (hétéro)cycloalkyle éventuellement substitué, de préférence par un groupe hydroxy; v) R4-(X)a-C(X)-(X),- avec R4 représentant un groupe (C1-C10)alkyle éventuellement substitué, (hétéro)aryle éventuellement substitué tel que phényle éventuellement substitué de formule (V), (hétéro)cycloalkyle éventuellement substitué, n et n', identiques 20 ou différents, vallant 0 ou 1; vi) R,RdP(X)- avec R, représentant un groupe (C1-C10)alkyle éventuellement substitué, ou (hétéro)aryle éventuellement substitué, et Rd représentant un groupe (hétéro)aryle éventuellement substitué ; vii) ou alors R1 avec R en ortho du groupe 0(X)-R ou R" et R"1 en ortho du groupe R'- 25 Y+-R" forment ensemble avec les atomes qui les portent un (hétéro)cycle fusionné au phényle ou (hétéro)aryle fusionné au phényle éventuellement substitué notamment sur viii) (hétéro)aryle éventuellement substitué tel que phényle éventuellement substitué de R'3 R'1 définis pour R1, R2, R3 et molécule ; avec R'1, R'2, R'3, identiques ou différents, étant tels que représentant le point d'attache au reste de la formule (V) R' partie non aromatique par un ou plusieurs groupe oxo, ou thiooxo ; de préférence R1 avec R en ortho du groupe 0(X)-R forment ensemble avec les atomes qui les portent et le cycle phényle fusionné un groupe anthraquinone (VI) : (VI) - R1, R2 ou R3, identiques ou différents, représentent un i) atome d'hydrogène, ii) d'halogène tel que chlore, iii) un groupe (C1-C10)alkyle éventuellement substitué, iv) (ClCio)alkoxy éventuellement substitué notamment par un groupe hydroxy, v) (hétéro)aryle éventuellement substitué, vi) (hétéro)cycloalkyle éventuellement substitué, vii) carboxy, viii) cyano, ix) nitro, x) nitroso, xi) -S(0)p-OM avec p vallant 1 ou 2, M représentant un atome d'hydrogène, un métal alcalin ou alcalino-terreux, xii) R4R5N- ; xiii) R4-(X),-C(X)- (X)- avec R4, n et n' tels que définis précédemment, R5 est tel que défini pour R4 ou alors R4 et R5 forment ensemble avec l'atome d'azote qui les portent un hétérocycloalkyle ou hétéroaryle éventuellement substitué tel que morpholino , identiques ou différents, vallant 0 ou 1, xiv) hydroxy, ou xv) thiol ; - R"1, R"2 ou R"3, identiques ou différents, sont tels que définis pour R1, R2, R3, de préférence sont choisi parmi l'atome d'hydrogène ou R4-Y - avec R4 étant tel que défini précédemment et de préférence un groupe phényle ; - ou alors R et R1 contigus, forment ensemble avec les atomes de carbone qui les portent un groupe (hétéro)cycloalkyle éventuellement insaturé et éventuellement substitué, de préférence cycloalkyle éventuellement substitué et en particulier par un ou plusieurs groupe oxo et/ou éventuellement fusionné par un groupe aryle tel que benzo ; - ou alors deux substituants contigus R1, R2 et/ou R'1, R'2 forment ensemble un groupe dérivé d'anydryde maléique tel que -C(X)-X-C(X)- ; - X, identique ou différent, représente un atome d'oxygène, de soufre ou un groupe NR5 avec R5 tel que défini précédemment, de préférence représentant un atome d'hydrogène ou un groupe (C1-C10)alkyle ; plus particulièrement X représente un atome d'oxygène ; - Y est tel que défini pour X, de préférence Y représente un atome de soufre ; - Métal représente un métal de transition tel que le fer ou chrome, de préférence Fe' ledit métal pouvant être cationique auquel cas le composé photoactif de formule (VII) comprend un nombre de contre-ion anionique An- tel que défini ci-après, permettant d'atteindre l'électroneutralité de la molécule ; - L et L', identiques ou différents, représentant un ligand de métal de transition de préférence choisi parmi les donneurs d'électrons suivants C(X) avec X tel que défini précédemment, cyano ON, (C1-C6)alcènyle, (hétéro)aryle éventuellement substitué tel que bipyridinyle, amines telles que les amines R4R5R6N avec R4 et R5 tels que définis précédemment et R6 représentant un atome d'hydrogène, ou un groupe tel que défini pour R4, phosphine R4R5R6P telle que les tri(hétéro)arylphosphine, (hétéro)cycloalkyle étant de préférence insaturé tel que cyclopentadiène, carbène comme les carbène d'arduengo, - q représentant un entier compris inclusivement entre 1 et 6, permettant d'atteindre la stabilité du complexe métallique i.e. de façon à obtenir un nombre d'électron autour du Métal égal à 16 ou 18 électrons (on parle également de sphère de coordination à 16 ou 18 électrons), ; - R' et R", identiques ou différents, représentent un groupe (hétéro)aryle éventuellement substitué ; - An- représente un contre ion anionique issu de sel d'acide organique ou minéral ou d'aholgénure ; plus particulièrement le contre-ion anionique est choisi parmi i) les halogénures tels que le chlorure, le bromure ; ii) les nitrates ; iii) les sulfonates parmi lesquels les Cl-06 alkylsulfonates : Alk-S(0)20- tels que le méthylsulfonate ou mésylate et l'éthylsulfonate ; iv) les arylsulfonates : Ar-S(0)20- tel que le benzènesulfonate et le toluènesulfonate ou tosylate ; y) le citrate ; vi) le succinate ; vii) le tartrate ; viii) le lactate ; ix) les alkylsulfates :Alk-O-S(0)0- tels que le méthysulfate et l'éthylsulfate ; x) les arylsulfates : Ar-O-S(0)0- tels que le benzènesulfate et le toluènesulfate ; xi) les alkoxysulfates : Alk-O-S(0)20- tel que le méthoxy sulfate et l'éthoxysulfate ; xii) les aryloxysulfates : Ar-O-S(0)20-, xiii) les phosphates 0=P(OH)2-0-, 0=P(0-)2-0H 0=P(0 )3 , 1-10-[P(0)(0-)1N-P(0)(0-)2 avec w étant un entier ; xiv) l'acétate ; xv) le triflate ; et xvi) les borates tels que le tétrafluoroborate, xvii) le disulfate (0=)2S(0-)2 ou S042- et le monosulfate HSO4- . Préférentiellement, An- est choisi parmi (1-1a1)6P-' ou (1-1a1)6Sb-' avec Hal, identiques ou différents, représentant un atome d'halogène tel que le fluor ; et - Ra, Rb, Rc OU Rd, identiques ou différents, représentent un atome d'hydrogène ou un groupe (01-010)alkyle. Au sens de la présente invention, et à moins qu'une indication différente ne soit donnée : un radical « aryle » représente un groupement carboné mono ou polycyclique, condensé ou non, comprenant de 6 à 22 atomes de carbones, et dont au moins un cycle est aromatique ; préférentiellement le radical aryle est un phényle, biphényle, naphtyle, indényle, anthracényle, ou tétrahydronaphtyle ; Un « radical hétéroaryle » représente un groupement mono ou polycyclique, condensé ou non, éventuellement cationique, comprenant de 5 à 22 chaînons, de 1 à 6 hétéroatomes choisis parmi l'atome d'azote, d'oxygène, de soufre et de sélénium, et dont au moins un cycle est aromatique ; préférentiellement un radical hétéroaryle est choisis parmi acridinyle, benzimidazolyle, benzobistriazolyle, benzopyrazolyle, benzopyridazinyle, benzoquinolyle, benzothiazolyle, benzotriazolyle, benzoxazolyle, pyridinyle, tetrazolyle, dihydrothiazolyle, imidazopyridinyle, imidazolyle, indolyle, isoquinolyle, naphthoimidazolyle, naphthooxazolyle, naphthopyrazolyle, oxadiazolyle, oxazolyle, oxazolopyridyle, phénazinyle, phénooxazolyle, pyrazinyle, pyrazolyle, pyrilyle, pyrazoyltriazyle, pyridyle, pyridinoimidazolyle, pyrrolyle, quinolyle, tétrazolyle, thiadiazolyle, thiazolyle, thiazolopyridinyle, thiazoylimidazolyle, thiopyrylyle, triazolyle, xanthylyle et son sel d'ammonium ; Un « radical cyclique » est un radical cycloalkyle non aromatique, mono ou polycyclique, 15 condensé ou non, contenant de 5 à 22 atomes de carbone, pouvant comporter de une à plusieurs insaturations ; Un « radical hétérocyclique » ou est un radical pouvant contenir une ou deux insaturations mais non aromatique, mono ou polycyclique, condensé ou non, contenant de 5 à 22 chaînons, comportant de 1 à 6 hétéroatomes choisis parmi l'atome d'azote, 20 d'oxygène, de soufre et de sélénium ; Un « radical hétérocycloalkyle » est un radical hétérocyclique saturé ; L'expression « éventuellement substitué » attribué au radical alkyle ou alcényle sous entend que ledit radical alkyle ou alcényle peut être substitué par un ou plusieurs 25 radicaux choisis parmi les radicaux i) hydroxy, ii) alkoxy en Cl-04, iii) acylamino, iv) amino éventuellement substitué par un ou deux radicaux alkyle, identiques ou différents, en 0104, lesdits radicaux alkyles pouvant former avec l'atome d'azote qui les portent un hétérocyle comprenant de 5 à 7 chaînons, comprenant éventuellement un autre hétéroatome différent ou non de l'azote ; v) ou un groupement ammonium quaternaire - 30 N+R'R"R", M pour lequel R', R", identiques ou différents représentent un atome d'hydrogène, ou un groupement alkyle en Cl-04, ou alors -N+R'R"R" forme un hétéroaryle tel que imidazolium éventuellement substitué par un groupement Cl-04 alkyle, et M représente le contre-ion de l'acide organique, minéral ou de l'halogénure correspondant. 35 Selon un mode préféré de l'invention le ou les composés photoactifs sont choisis parmi les composés suivants : Designation CAS n° No. formule Benzophenone 0000119-61-9 Benzophenone, 2-methyl- 0000131-58-8 Benzophenone, 4-methyl- 0000134-84-9 Benzoic acid, 2-benzoyl-, methyl ester 0000606-28-0 Benzophenone, 3-methyl- 0000643-65-2 2-lsopropyl thioxanthone 0005495-84-1 Benzoic acid, 4-(dimethylamino)-, ethyl ester 0010287-53-3 Benzoic acid, p-(dimethylamino)-, 2-ethylhexyl ester 0021245-02-3 Poly(ethylene glycol) bis(pdimethylaminobenzoate) 0071512-90-8 Phosphine oxide, dipheny1(2,4,6-trimethylbenzoy1)- 0075980-60-8 4-lsopropyl thioxanthone 0083846-86-0 144-(2-Hydroxyethoxy)pheny1]-2-hydroxy-2- methy1-1-propane-1-one 0106797-53-9 1-Butanone, 2-(dimethylamino)-1-[4-(4- morpholinyl)pheny1]-2-(phenylmethyl)- 0119313-12-1 1-Butanone, 2-(dimethylamino)-2-[(4- 0119344-86-4 methylphenyl)methy1]-144-(4-morpholinyl)pheny1]- Phenyl bis(2,4,6-trimethylbenzoyl) phosphine oxide 0162881-26-7 Benzene, (1-methylethenyI)-, homopolymer, ar-(2- hydroxy-2-methy1-1-oxopropyl) derivs. 0163702-01-0 Oxy-phenyl-acetic acid 2-[2-oxo-2-phenyl-acetoxy- ethoxy]-ethyl ester 0211510-16-6 Oxy-phenyl-acetic 2[2-hydroxy-ethoxy]-ethyl ester 0442536-99-4 Poly[oxy(methy1-12-ethandiyI)] ,alpha44-(di- methylami no) benzoyl-omega-butoxy 0223463-45-4 1-(4-[(4-Benzoylphenyl)thio]pheny1)-2-methyl-2-[(4- methylphenyl)sulfonyI]-1-propan-1-one 0272460-97-6 2-Hydroxy-1-(4-(4-(2-hydroxy-2- 0474510-57-1 methylpropionyl)benzyl)pheny1-2-methy1-2- propanone Di-ester of carboxymethoxy benzophenone and polytetramethyleneglycol 250 0515136-48-8 Di-ester of carboxymethoxy-benzophenone and polyethylene glycol 200 0515136-49-9 Poly(oxy-1,4-butanediy1), .alpha.-[2-[(9-oxo-9H- 0813452-37-8 thioxanthenyl)oxy]acetyI]-.omega.-[[2-[(9-oxo-9Hthioxanthenyl)oxy]acetyl] oxy]- 4-(2-hydroxyethoxy)phenyl-(2-hydroxy-2- propyl)cétone 0106797-53-9 (Methylamino)diethane-2,1-diyIbis(4- dimethylamino amino benzoate) Anthraquinone, 2-ethyl- 0000084-51-5 Thioxanthen-9-one, 2-chloro- 0000086-39-5 Benzophenone, 4,4'-bis(diethylamino)- 0000090-93-7 Phosphine oxide, triphenyl- 0000791-28-6 Methanone, (1-hydroxycyclohexyl)phenyl- 0000947-19-3 Methanone, phenyl (2,4,6-tri methyl phenyI)- 0000954-16-5 Glyoxylic acid, phenyl-, ethyl ester 0001603-79-8 4-Phenylbenzophenone 0002128-93-0 Benzoic acid, 2-(dimethylamino)ethyl ester 0002208-05-1 Acetophenone, 2,2-diethoxy- 0006175-45-7 1-Propanone, 2-hydroxy-2-methy1-1-phenyl- 0007473-98-5 1,2-Propanedione, 1-phenyl-, 2-[0- (ethoxycarbonyl)oxi me] 0065894-76-0 Benzoic acid, 4-(dimethylamino)-, 2-butoxyethyl ester 0067362-76-9 1-Propanone, 1-[4-(1,1-dimethylethyl)phenyI]-2- hydroxy-2-methyl- 0068400-54-4 1-Propanone, 2-methy1-1-[(4-methylthio)phenyl]-2- (4-morpholinyI)- 0071868-10-5 Glyoxylic acid, phenyl-, methyl ester 0015206-55-0 2,2-Dimethoxy-2-phenylacetophenone 0024650-42-8 Methy1-2-benzoylbenzoate 0000606-28-0 2-Benzy1-2-(dimethylamino)-4-morpholino butyrophenone 0119313-12-1 Ethy1-4-Dimethylaminobenzoate 0010287-53-3 2,4-Diethy1-9H-thioxanthen-9-on 0082799-44-8 9H-Thioxanthene-2-carboxylic acid, 9-oxo-, ethyl ester 0083817-60-1 Methanone, [4-[(4- 0083846-85-9 methylphenyl)thio]phenyl]phenyl- Phosphinic acid, pheny1(2,4,6-trimethylbenzoy1)-, 0084434-11-7 ethyl ester 1-Chloro-4-propoxythioxanthone 0142770-42-1 Phosphine oxide, bis(2,6- 0145052-34-2 dimethoxybenzoy1)(2,4,4-trimethylpenty1)- (901) 4,4'-Bis(methylethylamino)benzophenone 0194655-98-6 Oxirane, 2-methyl-, polymer with oxirane, 2- benzoylbenzoate 1003557-16-1 {a-4-(Dimethylamino)benzoylpoly(oxyethylene) - poly[oxy(1-methylethylene)]-poly(oxyethylene)} 4- (dimethylamino)benzoate 1003557-17-2 1,3-Di({a-2-(phenylcarbonyl)benzoylpoly[oxy(1- methylethylene)]}oxy)-2,2-bis({a-2- (phenylcarbonyl) benzoylpoly[oxy(1- methylethylene)]} oxymethyl)propane 1003567-82-5 1,3-Di({a-[1-chloro-9-oxo-9H-thioxanthen-4- yl)oxy]acetylpoly[oxy(1-methylethylene)]}oxy)-2,2- bis({a-[1-chloro-9-oxo-9H-thioxanthen-4- yl)oxy]acetylpoly[oxy(1- methylethylene)]}oxymethyl)propane 1003567-83-6 1 1,3-Di({ -4-(dimethylamino)benzoylpoly[oxy(1- methylethylene)]}oxy)-2,2-bis({ -4- (dimethylamino)benzoylpoly[oxy(1- methylethylene)]}oxymethyl) propane 1003567-84-7 1 Poly(oxy-1,2-ethanediy1), a-[2-(4- chlorobenzoyl)benzoyI]-w-[[2-(4- chlorobenzoyl)benzoyl]oxy]- 1007306-69-5 1 2-Propenoic acid, 1,1'-[9-[[(1-fluoro-9-oxo-9H- thioxanthen-4-yl)oxy]methyl]-7,12-dimethyl3,6,8,11,13, 16-hexaoxaoctadecane-1,18-diy1] ester 1253390-33-8 1 2,3-Dihydroxy-6-(2-hydroxy-2-methy1-1-oxopropy1)- 1,1,3-trimethy1-344-(2-hydroxy-2-methy1-1- oxopropyl)pheny1]-1H-indene 1 2-Hydroxy-[4'-(2-Hydroxypropoxy) phenyI]-2- methylpropanone 1 Polyethylene glycol (200) di([3-4[p- acetylphenyl]piperazine) propionate 1 Polyethylene glycol (200) di([3-4[4-(2- 1 dimethylamino-2- benzyl)butanoylphenyl]piperazine) propionate 2-Hydroxy-4'-(2-hydroxyethoxy)-2- methylpropiophenone I 1,3-Di({a-2-(phenylcarbonyl)benzoylpoly[oxy(1- methylethylene)]}oxy)-2,2-bis({a-2- (phenylcarbonyl) benzoylpoly[oxy(1- methylethylene)]} oxymethyl)propane 1003567-82-5 I 1,3-Di({a-2-(phenylcarbonyl)benzoylpoly[oxy(1- methylethylene)]}oxy)-2,2-bis({a-2- (phenylcarbonyl) benzoylpoly[oxy(1- methylethylene)]} oxymethyl)propane 1003567-82-5 I 1,3-Di({ -4-(dimethylamino)benzoylpoly[oxy(1- methylethylene)]}oxy)-2,2-bis({ -4- (dimethylamino)benzoylpoly[oxy(1- methylethylene)]}oxymethyl) propane 1003567-84-7 I Bis (eta(5)-cyclopentadienyI)-bis(2,6-difluoro-3- [pyrrol-1-y1]-phenyl)titanium 0125051-32-3 Il lodonium, bis(4-methylphenyI)-, hexafluorophosphate(1-) 0060565-88-0 III Bis(4-tert-butylphenyl) iodonium hexafluorophosphate 0061358-25-6 III Sulfonium, diphenyl[(phenylthio)phenyl]-, hexafluorophosphate(1-) (1:1) 0068156-13-8 III Sulfonium, diphenyl[4-(phenylthio)phenyl]-, (0C-6- 11)-hexafluoroantimonate(1-) (1:1) 0071449-78-0 III lodonium, bis(4-dodecylphenyI)-, (0C-6-11)- hexafluoroantimonate(1-) (1:1) 0071786-70-4 III Bis(4-diphenylsulphonium)phenylsulphide-bis (hexafluorophosphate) 0074227-35-3 III Diphenyl[(phenylthio)phenyl]sulfonium hexafluorophosphate 0075482-18-7 III Triphenyl sulfonium hexafluorophosphate (mono+di)salts 0086481-78-9 III Thiobis(4,1-phenylene)- S,S,S',S'- 0089452-37-9 III tetraphenyldisulfonium bishexafluoroantimonate Triphenylsulfonium hexafluorophosphate 0104558-95-4 III lodonium, [4-(1-methylethyl)phenyl](4- methylphenyI)-, tetrakis(2,3,4,5,6- pentafluorophenyl)borate(1-) (1:1) 0178233-72-2 III lodonium, (4-methylphenyI)[4-(2- 0344562-80-7 III methylpropyl)phenyI]-, hexafluorophosphate(1-) 9H-Thioxanthenium, 1041,1'bipheny1]-4-y1-2-(1- methylethyl)-9-oxo, hexafluorophosphate 0591773-92-1 III d,l-Camphorquinone 0010373-78-1 IV On peut également utiliser comme composés photoactifs : 1H-Imidazole, 2-(2-chloropheny1)-142-(2- chloropheny1)-4,5-dipheny1-2H-imidazol-2-y1]-4,5- diphenyl- 0007189-82-4 - Anthracene, 9,10-dibutoxy 0076275-14-4 - Phenoxyethylacrylate 0048145-04-6 - Tryptophane 000073-22-3 - On peut également citer comme composé photoactif les colorants dit « colorants photosensibilisants » tel que l'éthyle éosine, l'éosine Y, la fluorescéine, le rose bengal, le méthylène bleu, l'érythrosine, la phloxime, la thionine, la riboflavine, and le méthylène green. Selon un mode de réalisation particulier de l'invention on utilisera une combinaison de composés photoactifs renfermant 1 à 5 composés photoactifs en mélange notamment dans des proportions de 0,001 à 4% en poids pour chaque composé photoactif par rapport au poids total de la composition. Les composés photoactifs particulièrement préférés sont choisis parmi : Designation CAS n° No. formule Poly(ethylene glycol) bis(p- dimethylam inobenzoate) 0071512-90-8 I 144-(2-Hydroxyethoxy)pheny1]-2-hydroxy-2- methy1-1-propane-1-one 0106797-53-9 I 1-Butanone, 2-(dimethylam ino)-1-[4-(4- morpholinyl)pheny1]-2-(phenylmethyl)- 0119313-12-1 I Phenyl bis(2,4,6-trimethylbenzoyl) phosphine oxide 0162881-26-7 I Benzene, (1-methylethenyI)-, homopolymer, ar-(2-hydroxy-2-methy1-1-oxopropyl) derivs. 0163702-01-0 2-Hydroxy-4'-(2-hydroxyethoxy)-2- methylpropiophenone 0106797-53-9 Oxy-phenyl-acetic acid 2-[2-oxo-2-phenyl- acetoxy-ethoxeethyl ester 0211510-16-6 Oxy-phenyl-acetic 2[2-hydroxy-ethoxeethyl ester 0442536-99-4 Poly[oxy(methy1-12-ethandiy1)], al pha-[4-(d i- methylam ino)benzoyl-omega-butoxy 0223463-45-4 2-Hydroxy-1-(4-(4-(2-hydroxy-2- 0474510-57-1 methylpropionyl)benzyl)pheny1-2-methy1-2- propanone 4-(2-hydroxyethoxy)phenyl-(2-hydroxy-2- propyl)cétone 0106797-53-9 d, I-Cam phorquinone 0010373-78-1 IV 2,2-Dimethoxy-2-phenylacetophenone 0024650-42-8 1-Propanone, 144-(1,1-dimethylethyl)pheny1]- 2-hydroxy-2-methyl- 0068400-54-4 1-Propanone, 2-methy1-1-[(4- methylthio)phenyI]-2-(4-morpholiny1)- 0071868-10-5 4,4'-Bis(methylethylamino)benzophenone 0194655-98-6 {a-4-(D i methylam ino)benzoylpoly(oxyethylene) -poly[oxy(1-methylethylene)]- poly(oxyethylene)} 4-(dimethylam ino)benzoate 1003557-17-2 1,3-Di({a-2- 1003567-82-5 (phenylcarbonyl)benzoylpoly[oxy(1- methylethylene)]}oxy)-2,2-bis({a-2- (phenylcarbonyl) benzoylpoly[oxy(1- methylethylene)]} oxymethyl)propane 1, 3-D i({ -4-(d i methylam ino)benzoylpoly[oxy(1- methylethylene)]}oxy)-2,2-bis({ -4- (dimethylamino)benzoylpoly[oxy(1- m ethylethylene)]}oxym ethyl) propane 1003567-84-7 I Poly(oxy-1,2-ethanediy1), a-[2-(4- chlorobenzoyl)benzoyI]-w-[[2-(4- ch lorobenzoyl)benzoyl]oxe 1007306-69-5 I 2-Hydroxy-[4'-(2-Hydroxypropoxy) phenyI]-2- I methylpropanone Polyethylene glycol (200) di(13-4[p- acetylphenyl]piperazine) propionate I Polyethylene glycol (200) di(13-4[4-(2- dimethylamino-2-benzyl) butanoylphenyl]piperazine) propionate I De façon préférentielle, le composé photoactif désigne la 2-Hydroxy-4'-(2- hydroxyethoxy)-2-methylpropiophenone. Le composé photoactif (ou le mélange de composés photoactifs) est de préférence présent dans la composition, en une quantité allant de 0,001 % à 20 % en poids, par rapport au poids total de la composition, de préférence allant de 0,01 % à 10% en poids, préférentiellement allant de 0,05 à 5 % en poids, encore mieux allant de 0,1 à 3 % en poids. Le composé photoactif peut être avantageusement présentant dans la composition selon l'invention selon un ratio pondéral composé photoactif / polysaccharide greffé (méth)acrylate allant de 0,025 à 0,035 , de préférence allant de 0,027 à 0,033, et préférentiellement allant de 0,029 à 0,031. La composition utilisée selon l'invention est généralement adaptée à une application topique sur la peau et comprend donc généralement un milieu physiologiquement acceptable, c'est-à-dire un milieu compatible avec la peau et/ou ses phanères. Il s'agit de préférence d'un milieu cosmétiquement acceptable, c'est-à-dire qui présente une couleur, une odeur et un toucher agréables et qui ne génère pas d'inconforts inacceptables (picotements, tiraillements, rougeurs), susceptibles de détourner la consommatrice d'utiliser cette composition. La composition selon l'invention peut se présenter sous toutes les formes galéniques classiquement utilisées pour une application topique et notamment sous forme de dispersions du type lotion ou gel aqueux, d'émulsions de consistance liquide ou semiliquide du type lait, obtenues par dispersion d'une phase grasse dans une phase aqueuse (H/E) ou inversement (E/H), ou de suspensions ou émulsions de consistance molle, semi-solide ou solide du type crème ou gel, ou encore d'émulsions multiples (E/H/E ou H/E/H), de microémulsions, de dispersions vésiculaires de type ionique et/ou non ionique, ou de dispersions cire/phase aqueuse. Ces compositions sont préparées selon les méthodes usuelles. Selon un mode préféré de réalisation de l'invention, la composition se présente sous forme d'une émulsion H/E ou d'un gel aqueux. Avantageusement, la composition utilisée selon l'invention comprend de l'eau, notamment en une teneur pouvant aller de 10 à 99 % en poids, par rapport au poids total de la composition, et de préférence allant de 50 à 99 % en poids. La composition utilisée selon l'invention peut contenir en outre contenir un ou plusieurs adjuvants couramment utilisés dans le domaine cosmétique, tels que des émulsionnants, des conservateurs, des séquestrants, des parfums, des épaississants, des huiles, des cires, des polymères filmogènes. Bien entendu, l'homme du métier veillera à choisir ce ou ces éventuels composés additionnels et/ou leur quantité de manière telle que les propriétés anti-rides de la composition selon l'invention ne soient pas, ou substantiellement pas, altérées par l'adjonction envisagée. Selon cette étape du procédé, il est possible d'appliquer 0,01 à 0,5 g de composition cosmétique comprenant le polymère polysaccharide greffé et le photoactif, notamment 0,05 à 0,1 g de composition, par cm2 de peau. 20 Le procédé selon l'invention comprend également une étape consistant à exposer la peau à un rayonnement lumineux présentant de préférence une longueur d'ondes comprise entre 360 et 600 nm. Il est possible d'effectuer cette étape consistant à appliquer un rayonnement lumineux 25 après ou en même temps (simultanément) que l'étape consistant à appliquer sur la peau la composition comprenant le polymère polysaccharide greffé et le photoactif. De préférence, les deux étapes ont lieu simultanément. Préférentiellement, dans un premier temps, on applique sur la peau la composition comprenant le polymère polysaccharide greffé et le photoactif, puis dans un second 30 temps, on applique un rayonnement lumineux sur la peau. Il est possible de laisser poser la composition comprenant le polymère polysaccharide greffé et le photoactif, avant de procéder à l'étape d'application du rayonnement lumineux. 35 De préférence, le rayonnement lumineux utilisé dans le procédé selon l'invention présente une longueur d'ondes comprise entre 400 et 480 nm. Le rayonnement lumineux présente de préférence une fluence (quantité d'énergie par unité de surface) allant de 3 à 100 J/cm2, de préférence allant de 3 à 10 J/cm2. Le rayonnement lumineux peut être une lumière continue ou non continue. 40 Le rayonnement lumineux peut être la lumière naturelle (lumière du jour). 10 15 Le rayonnement lumineux peut être généré par un dispositif, tel que les lampes d'arc telles que les lampes à xénon et les lampes à mercure; les lampes à fluorescence; les lampes à incandescence telles que les halogènes; les LEDs et les lasers. On peut notamment citer les goLITE BLU de la société Philips, la lampe l'Energylight HF 3319/01 de la société Philips, les lampes Dayvia White et Messa de la société Solvital, la lampe Lumino Plus de la société Lanaform, la lampe medibeam de la société Medibeam, la lampe M-LED 01 de la société Meimed, la lampe Lifemax light pod de la société Lifemax, la lampe Lite-Pad de la société Reicorp, et la lampe Camag Box 3 (4x8VV) de la société Camag. La durée d'exposition au rayonnement lumineux de la peau traitée et apporté par un dispositif est de préférence d'au moins 5 secondes, De préférence cette durée d'exposition peut aller de 10 secondes à 15 minutes, notamment entre 15 secondes et 10 minutes, encore mieux entre 20 secondes et 5 minutes, quel que soit l'ordre des étapes (l'une avant l'autre ou simultanées). A titre d'exemple, en cas d'application simultanée du rayonnement lumineux apporté par un dispositif et de la composition comprenant le polymère polysaccharide greffé (méth)acrylate et le composé photoactif, la durée d'exposition à la lumière peut avantageusement aller de 5 secondes à 15 minutes. A titre d'exemple, en cas d'application de la composition selon l'invention, puis d'exposition au rayonnement lumineux apporté par un dispositif, la durée d'exposition à la lumière peut avantageusement être comprise entre 5 secondes et 15 minutes. Il est possible de laisser poser la composition utilisée selon l'invention pendant une durée de 1 seconde à 3 heures, avant de procéder à l'étape d'application du rayonnement lumineux. Il est possible de procéder à un rinçage de la composition, après l'étape d'exposition au rayonnement lumineux. La durée d'exposition de la peau traitée à la lumière du jour comme rayonnement lumineux est de préférence d'au moins 3 minutes, De préférence cette durée d'exposition peut aller de 3 minutes à 12 heures, notamment entre 5 minutes et 90 minutes, encore mieux entre 10 minutes et 30 minutes, quel que soit l'ordre des étapes (l'une avant l'autre ou simultanées). A titre d'exemple, en cas d'application simultanée de la lumière du jour et de la composition comprenant le polysaccharide greffé (méth)acrylate et le composé photoactif, la durée d'exposition à la lumière peut avantageusement aller de 3 minutes à 12 heures. Il est possible de procéder à un rinçage de la composition après l'étape d'exposition au rayonnement lumineux. A titre d'exemple, en cas d'application de la composition le polysaccharide greffé (méth)acrylate et le composé photoactif, puis d'exposition à la lumière du jour, la durée d'exposition à la lumière peut avantageusement être comprise entre 3 minutes à 12 heures. Il est possible de laisser poser la composition selon l'invention pendant une durée de 1 seconde à 3 heures, avant de procéder à l'étape d'exposition au rayonnement lumineux. Il est possible de procéder à un rinçage de la composition, après l'étape d'exposition au rayonnement lumineux. L'étape d'exposition au rayonnement lumineux peut être répétée plusieurs fois pendant la journée. L'application de la composition cosmétique utilisée selon l'invention se fait selon les techniques habituelles, par exemple par application (notamment de crèmes, de gels, de sérums, de lotions) sur la peau destinée à être traitée, en particulier la peau du visage et/ou du cou, notamment la peau du contour de l'oeil. Dans le cadre de ce procédé, la composition peut être, par exemple, une composition de soin. L'invention va maintenant être décrite en référence aux exemples suivants donnés à titre illustratif et non limitatif. Les teneurs sont exprimées en pourcentage pondéral. Exemple de synthèse 1 (polymère 1): Dextran fonctionnalisé à 33 % de groupes méthacrylate 10 g de dextran (vendu sous la référence 406261000 par la société ACROS) ont été mis en suspension dans 40 ml d'un mélange chlorure de lithium / diméthylformamide (à 10 % en poids de LiCI) et la suspension a été chauffée à 100 °C. On a ajouté 20 ml du mélange chlorure de lithium / diméthylformamide jusqu'à dissolution complète du dextran. On a ensuite refroidi le mélange à 80 °C puis ajouté 0,56 g de triéthanolamine, agité 15 minutes à 80 °C puis ajouté 8,55 g d'anhydride méthacrylique par addition lente (10 minutes). On a laissé sous agitation 5 heures à 70 °C puis laissé le mélange revenir à la température ambiante (25 °C). Puis on a versé le mélange réactionnel dans 150 ml d'isopropanol, agité 1 heure puis filtré. On a obtenu 11,8 g d'un solide blanc. Analyses : RMN 1H D20: 1 motif OH fonctionnalisés pour 3 motifs OH disponibles. Le dextran obtenu est fonctionnalisé à 33 % par des groupes acrylates. Exemple de synthèse 2 (polymère 2) : Acide Hyaluronique fonctionnalisé à 60% par l'anhydride acrylique Dans un réacteur thermostaté, 5 g d'acide hyaluronique (Hyacare® 50 de chez Evonik) ont été dissous dans 100 ml d'eau et le mélange a été maintenu à la température de 7 °C. puis 14,8 g d'anhydride acrylique a été ajouté goutte à goutte pendant environ 2 min. le pH a été ajusté à 7,7 par addition lente (pendant une heure environ) de soude à 30 % dans l'eau (7 M). On a laissé réagir pendant 24 heures. Le mélange obtenu a été purifié par dialyse (polymère dans 150 ml d'eau, 3,3% massique) sur membrane Spectra/Por® 15 kDa durant 5 jours dans 5 litres d'eau (eau changée 4 fois soit 20 litres au total), puis la fraction purifiée a été lyophilisée par congélation à l'aide d'un mélange carboglace , acétone à - 80 °C et en plaçant le mélange congelé dans un appareil de lyophilisation pendant 4 jours. On a obtenu 2,5 g d'un solide blanc. Analyses : RMN 1H D20 : 2.45 (7,36/3) motifs OH fonctionnalisés pour 4 motifs OH disponibles. L'acide hyaluronique obtenu est fonctionnalisé à 60 % par des groupes acrylates. Exemple 1 : Mise en évidence de l'effet tenseur du polymère 1 utilisé selon l'invention On a préparé les compositions suivantes : Composition A: solution aqueuse du polymère 1 à 5 % MA Composition B : solution éthanolique de 2-Hydroxy-4'-(2-hydroxyethoxy)-2- methylpropiophenone à 5 % MA (composé photoactif) Composition C: mélange de 100 pl de composition A et de 10 pl de composition B Composition R : composition aqueuse de Hybridur® 875 polymer dispersion de chez Air Products (dispersion aqueuse à 40 % en poids de particules d'un réseau interpénétré de polymères polyuréthane et acrylique) à 7 % MA On a comparé in vitro le pouvoir tenseur du polymère1 mis en oeuvre par rapport à un polymère tenseur de référence : Hybridur® 875 polymer dispersion de chez Air Products (dispersion aqueuse à 40 % en poids de particules d'un réseau interpénétré de polymères polyuréthane et acrylique). Le polymère à évaluer a été déposé sur une bandelette de caoutchouc nitrile découpée dans un gant vendu sous la référence « Safeskin Nitrile Criticial » n° 038846 par la société Dominique Dutscher SA, d'une surface de 3,5 cm2 préalablement tendues sur un support. Une solution aqueuse contenant le polymère à évaluer a donc été déposée sur la bandelette d'élastomère, en déposant 1,8 mg (en matières sèches) de polymère. Pour la référence tenseur, on a déposé ainsi sur une bandelette de caoutchouc nitrile 26 pl d'une solution aqueuse contenant 7 % MA de polymère Hybridur® 875 (composition R) pour obtenir ainsi une bandelette de référence tenseur. Sur une autre bandelette on a déposé 26 pl de la composition C contenant le mélange de polymère 1 et du composé photoactif, , puis on a irradié la bandelette traitée pendant 15 secondes avec une source lumineuse : lampe à Xénon (référence OMNI300 de la société LOT-ORIEL) couplée à un ordinateur et un monochromateur avec les caractéristiques suivantes : Longueur d'onde de 430 nm et puissance de 15 mVV/cm2 (puissance mesurée à la surface de la bandelette). Dose d'irradiation reçue à la surface après 15 secondes égal 225mJ/cm2 . Après séchage pendant 24 heures à la température ambiante (25 °C), on a mesuré l'effet tenseur obtenu en observant le recourbement (rétractation) de la bandelette traitée avec le polymère 1 en comparaison avec celui obtenu avec le témoin (Hybridur® 875). Ensuite, la rémanence de l'effet tenseur (c'est-à-dire la conservation de l'effet tenseur à la transpiration ou au lavage) a été évaluée en rinçant les bandelettes de nitrile traitées avec une solution aqueuse de 0,9M NaCI (10mL de la solution saline sont projetées sur la bandelette à une distance de 5 cm utilisant une pipette). On a laissé sécher 3 heures et observé de nouveau l'effet tenseur (le recourbement (rétractation) de la bandelette) en le comparant à l'effet obtenu avant le rinçage. On a également évalué l'effet tenseur du polymère 1 seul (composition A) sans irradiation. On a obtenu les résultats suivants : Polymère testé Effet tenseur Effet tenseur après lavage à l'eau Référence Hybridure 875 (composition R sans irradiation) correct correct Exemple 1 (composition E avec irradiation) supérieur à la référence supérieur à la référence Polymère 1 (composition A sans irradiation) Comparable à la référence Inférieur à la référence Les résultats obtenus montrent que le polymère 1 mélangé avec le composé photoactif (composition E) après irradiation a un bon effet tenseur, y compris après lavage à l'eau. L'effet tenseur obtenu est supérieur à celui du polymère 1 utilisé seul sans irradiation. Exemple 2: Mise en évidence de l'effet tenseur du polymère 2 utilisé selon l'invention On a préparé la composition suivante : Composition D: solution aqueuse du polymère 2 à 1,67 % MA On a effectué 3 mélanges des compositions D et B tels que décrits dans le tableau ci-après et évalué leur effet tenseur selon le protocole décrit dans l'exemple 1 (dépôt de 26 pl de la composition à évaluer sur la bandelette). On a obtenu les résultats suivants : Polymère testé Effet tenseur Effet tenseur après lavage à l'eau Référence Hybridure 875 (composition R sans irradiation) correct correct 100 pl composition D + 40 comparable à la référence comparable à la référence pl composition B (exemple 2a) 100 pl composition D + 20 comparable à la référence comparable à la référence pl composition B (exemple 2b) 100 pl composition D + 2 pl comparable à la référence Inférieur à la référence composition B (exemple 2c) 100 pl composition D (sans composé photoactif et sans irradiation) (exemple 2') Inférieur à la référence Pas d'effet tenseur Les résultats obtenus montrent que l'application des mélanges de polymère 2 et du composé photoactif (exemples 2a, 2b, 2c), après irradiation, permet d'obtenir un bon effet tenseur, y compris après lavage à l'eau. L'effet tenseur obtenu avec les mélanges est supérieur à celui du polymère 2 utilisé seul sans irradiation. Exemple 3 : On prépare un gel anti-rides ayant la composition suivante : - polymère de l'exemple 1 1g - hydroxyéthyl cellulose (NATROSOLO 250 HHR OS de chez Ashland) 0,5 g - 2-Hydroxy-4'-(2-hydroxyethoxy)-2-methylpropiophenone 0,05 g - Conservateurs qs - Eau qsp 100g25 La composition obtenue est appliquée sur le visage puis on irradie la surface de la peau traitée avec une lumière blanche (lampe Lite-Pad de la société Reicorp) pendant 30 secondes. Le traitement appliqué permet de lisser efficacement les rides. Exemple 4: On prépare un gel anti-rides ayant la composition suivante : - polymère de l'exemple 2 1g - hydroxyéthyl cellulose (NATROSOLO 250 HHR OS de chez Ashland) 0,5 g - 2-Hydroxy-4'-(2-hydroxyethoxy)-2-methylpropiophenone 0,01 g - Conservateurs qs - Eau qsp 100g La composition obtenue est appliquée sur le visage puis on irradie la surface de la peau traitée avec une lumière blanche (lampe Lite-Pad de la société Reicorp) pendant 30 secondes. Le traitement appliqué permet de lisser efficacement les rides. REVENDICATIONS1. Procédé cosmétique de soin de la peau, plus particulièrement de la peau du visage, en particulier de la peau ridée, comprenant : (i) une étape consistant à appliquer sur la peau une composition, notamment cosmétique, comprenant, dans un milieu physiologiquement acceptable, un polymère polysaccharide greffé de groupements (méth)acrylate et un composé photoactif ; (ii) suivi d'un étape consistant à exposer la peau à un rayonnement lumineux, de préférence pendant au moins 5 secondes. 2. Procédé selon la revendication précédente, caractérisé en ce que le polymère polysaccharide greffé a un taux de greffage allant de 10 à 80 %, de préférence allant de 40 à 70 %. 3. Procédé selon la revendication 1 ou 2, caractérisé en ce que le polysaccharide greffé est choisi parmi l'acide hyaluronique, le dextran, et le carraghénane, greffés (méth)acrylate. 4. Procédé selon l'une des revendications précédentes, caractérisé en ce que le 20 polymère polysaccharide greffé est choisi parmi l'acide hyaluronique greffé de groupements acrylate, le dextran greffé de groupements méthacrylate, et le carraghénane greffé de groupements acrylate. 5. Procédé selon l'une quelconque des revendications précédentes, caractérisé en ce 25 que le polymère polysaccharide greffé a un poids moléculaire moyen en poids allant de 5000 à 1 000 000 daltons, de préférence allant de 10000 à 500 000 daltons, préférentiellement allant de 15000 à 350 000 daltons. 6. Procédé selon l'une quelconque des revendications précédentes, caractérisé en ce 30 que le polymère polysaccharide greffé est présent dans la composition en une teneur allant de 0,1 à 10 % en poids, par rapport au poids total de la composition, de préférence de 0,5 % à 10 % en poids de matière active, et préférentiellement allant de 1 % à 8 % en poids, et plus préférentiellement allant de 1 % à 6 % en poids. 35 7. Procédé selon l'une des revendications précédentes, dans lequel le composé photoactif est choisi parmi les composés de formule (I), (Il), (III) ou (IV), ainsi que leurs sels d'acide organique ou minéral, leurs isomères optiques, géométriques, tautomères et leurs solvates tels que les hydrates :3 . X L R',3 R' Ra Rb R2 R 1 .. 1 + Rd À x R1 Métal Y Rc X 1 An R" (L')q R"1 (I) (Il) (III) (IV) Formule (I), (II), (VIII) ou (IX) dans lesquelles : - R représente un groupe choisi parmi : i) (C1-C10)alkyle, éventuellement substitué, de préférence par un ou plusieurs atomes ou groupes choisis parmi halogène, hydroxy, (C1-C10)alkoxy, (hétéro)cycloalkyle comprenant entre 5 et 10 chainons tel que morpholinyle, et amino RaRbN- avec Ra, Rb, identiques ou différents, représentant un atome d'hydrogène ou une groupe (C1-C10)alkyle ou alors Ra et Rb forment ensemble avec l'atome d'azote qui les portent un groupe hétérocycloalkyle tel que morpholino ; ii) (C1-C10)alkoxy éventuellement substitué, de préférence par les mêmes substituants que pour i) (C1-C10)alkyle ; iii) hydroxy ; iv) (hétéro)cycloalkyle éventuellement substitué, de préférence par un groupe hydroxy; v) R4-(X)'-C(X)-(X),- avec R4 représentant un groupe (C1-C10)alkyle éventuellement substitué, (hétéro)aryle éventuellement substitué tel que phényle éventuellement substitué de formule (V), (hétéro)cycloalkyle éventuellement substitué, n et n', identiques 20 ou différents, vallant 0 ou 1; vi) R,RdP(X)- avec R, représentant un groupe (C1-C10)alkyle éventuellement substitué, ou (hétéro)aryle éventuellement substitué, et Rd représentant un groupe (hétéro)aryle éventuellement substitué ; vii) ou alors R1 avec R en ortho du groupe 0(X)-R ou R" et R"1 en ortho du groupe R'- 25 Y+-R" forment ensemble avec les atomes qui les portent un (hétéro)cycle fusionné au phényle ou (hétéro)aryle fusionné au phényle éventuellement substitué notamment sur viii) (hétéro)aryle éventuellement substitué tel que phényle éventuellement substitué de R'3 R'1 définis pour R1, R2, R3 et molécule ; avec R'1, R'2, R'3, identiques ou différents, étant tels que représentant le point d'attache au reste de la formule (V) R'partie non aromatique par un ou plusieurs groupe oxo, ou thiooxo ; de préférence R1 avec R en ortho du groupe 0(X)-R forment ensemble avec les atomes qui les portent et le cycle phényle fusionné un groupe anthraquinone (VI) : (VI) - R1, R2 ou R3, identiques ou différents, représentent un i) atome d'hydrogène, ii) d'halogène tel que chlore, iii) un groupe (C1-C10)alkyle éventuellement substitué, iv) (ClCio)alkoxy éventuellement substitué notamment par un groupe hydroxy, v) (hétéro)aryle éventuellement substitué, vi) (hétéro)cycloalkyle éventuellement substitué, vii) carboxy, viii) cyano, ix) nitro, x) nitroso, xi) -S(0)p-OM avec p vallant 1 ou 2, M représentant un atome d'hydrogène, un métal alcalin ou alcalino-terreux, xii) R4R5N- ; xiii) R4-(X),-C(X)- (X)- avec R4, n et n' tels que définis précédemment, R5 est tel que défini pour R4 ou alors R4 et R5 forment ensemble avec l'atome d'azote qui les portent un hétérocycloalkyle ou hétéroaryle éventuellement substitué tel que morpholino , identiques ou différents, vallant 0 ou 1, xiv) hydroxy, ou xv) thiol ; - R"1, R"2 ou R"3, identiques ou différents, sont tels que définis pour R1, R2, R3, de préférence sont choisi parmi l'atome d'hydrogène ou R4-Y - avec R4 étant tel que défini précédemment et de préférence un groupe phényle ; - ou alors R et R1 contigus, forment ensemble avec les atomes de carbone qui les portent un groupe (hétéro)cycloalkyle éventuellement insaturé et éventuellement substitué, de préférence cycloalkyle éventuellement substitué et en particulier par un ou plusieurs groupe oxo et/ou éventuellement fusionné par un groupe aryle tel que benzo ; - ou alors deux substituants contigus R1, R2 et/ou R'1, R'2 forment ensemble un groupe dérivé d'anydryde maléique tel que -C(X)-X-C(X)- ; - X, identique ou différent, représente un atome d'oxygène, de soufre ou un groupe NR5 avec R5 tel que défini précédemment, de préférence représentant un atome d'hydrogène ou un groupe (C1-C10)alkyle ; plus particulièrement X représente un atome d'oxygène ; - Y est tel que défini pour X, de préférence Y représente un atome de soufre ; - Métal représente un métal de transition tel que le fer ou chrome, de préférence Fe' ledit métal pouvant être cationique auquel cas le composé photoactif de formule (VII) comprend un nombre de contre-ion anionique An- tel que défini ci-après, permettantd'atteindre l'électroneutralité de la molécule ; - L et L', identiques ou différents, représentant un ligand de métal de transition de préférence choisi parmi les donneurs d'électrons suivants C(X) avec X tel que défini précédemment, cyano ON, (C1-C6)alcènyle, (hétéro)aryle éventuellement substitué tel que bipyridinyle, amines telles que les amines R4R5R6N avec R4 et R5 tels que définis précédemment et R6 représentant un atome d'hydrogène, ou un groupe tel que défini pour R4, phosphine R4R5R6P telle que les tri(hétéro)arylphosphine, (hétéro)cycloalkyle étant de préférence insaturé tel que cyclopentadiène, carbène comme les carbène d'arduengo, - q représentant un entier compris inclusivement entre 1 et 6, permettant d'atteindre la stabilité du complexe métallique i.e. de façon à obtenir un nombre d'électron autour du Métal égal à 16 ou 18 électrons (on parle également de sphère de coordination à 16 ou 18 électrons), ; - R' et R", identiques ou différents, représentent un groupe (hétéro)aryle éventuellement substitué ; - An- représente un contre ion anionique issu de sel d'acide organique ou minéral ou d'aholgénure ; plus particulièrement le contre-ion anionique est choisi parmi i) les halogénures tels que le chlorure, le bromure ; ii) les nitrates ; iii) les sulfonates parmi lesquels les Cl-06 alkylsulfonates : Alk-S(0)20- tels que le méthylsulfonate ou mésylate et l'éthylsulfonate ; iv) les arylsulfonates : Ar-S(0)20- tel que le benzènesulfonate et le toluènesulfonate ou tosylate ; y) le citrate ; vi) le succinate ; vii) le tartrate ; viii) le lactate ; ix) les alkylsulfates :Alk-O-S(0)0- tels que le méthysulfate et l'éthylsulfate ; x) les arylsulfates : Ar-O-S(0)0- tels que le benzènesulfate et le toluènesulfate ; xi) les alkoxysulfates : Alk-O-S(0)20- tel que le méthoxy sulfate et l'éthoxysulfate ; xii) les aryloxysulfates : Ar-O-S(0)20-, xiii) les phosphates 0=P(OH)2-0-, 0=P(0-)2-0H 0=P(0 )3 , 1-10-[P(0)(0-)1N-P(0)(0-)2 avec w étant un entier ; xiv) l'acétate ; xv) le triflate ; et xvi) les borates tels que le tétrafluoroborate, xvii) le disulfate (0=)2S(0-)2 ou S042- et le monosulfate HSO4- . Préférentiellement, An- est choisi parmi (1-1a1)6P-' ou (1-1a1)6Sb-' avec Hal, identiques ou différents, représentant un atome d'halogène tel que le fluor ; et - Ra, Rb, Rc OU Rd, identiques ou différents, représentent un atome d'hydrogène ou un groupe (01-010)alkyle. 8. Procédé selon l'une des revendications précédentes, dans lequel le composé photoactif est choisi parmi les composés suivants : Poly(ethylene glycol) bis(p-dimethylaminobenzoate) 144-(2-Hydroxyethoxy)pheny1]-2-hydroxy-2-methy1-1-propane-1-one 1-Butanone, 2-(dimethylamino)-144-(4-morpholinyl)pheny1]-2- (phenylmethyl)- Phenyl bis(2,4,6-trimethylbenzoyl) phosphine oxideBenzene, (1-methylethenyI)-, homopolymer, ar-(2-hydroxy-2-methy1-1- oxopropyl) derivs. 2-Hydroxy-4'-(2-hydroxyethoxy)-2-methylpropiophenone Oxy-phenyl-acetic acid 2[2-oxo-2-phenyl-acetoxy-ethoxy]-ethyl ester Oxy-phenyl-acetic 2[2-hydroxy-ethoxy]-ethyl ester Poly[oxy(methy1-12-ethandiyI)] ,alpha44-(di-methylamino)benzoylomega-butoxy 2-Hydroxy-1-(4-(4-(2-hydroxy-2-methylpropionyl)benzyl)pheny1-2-methy1- 2-propanone 4-(2-hydroxyethoxy)phenyl-(2-hydroxy-2-propyl)cétone 4,4'-Bis(methylethylamino)benzophenone {a-4-(Dimethylamino)benzoylpoly(oxyethylene)-poly[oxy(1- methylethylene)]-poly(oxyethylene)} 4-(dimethylamino)benzoate 1,3-Di({a-2-(phenylcarbonyl)benzoylpoly[oxy(1-methylethylene)]}oxy)- 2,2-bis({a-2-(phenylcarbonyl) benzoylpoly[oxy(1-methylethylene)]} oxymethyl)propane 1,3-Di({ -4-(dimethylamino)benzoylpoly[oxy(1-methylethylene)]}oxy)-2,2- bis({ -4- (dimethylamino)benzoylpoly[oxy(1-methylethylene)]}oxymethyl) propane Poly(oxy-1,2-ethanediy1), a42-(4-chlorobenzoyl)benzoy1]-w-[[2-(4- chlorobenzoyl)benzoyl]oxy]- 2-Hydroxy-[4'-(2-Hydroxypropoxy) phenyI]-2-methylpropanone Polyethylene glycol (200) di([3-4[p-acetylphenyl]piperazine) propionate Polyethylene glycol (200) di([3-4[4-(2-dimethylamino-2- benzyl)butanoylphenyl]piperazine) propionate 9. Procédé selon l'une quelconque des revendications précédentes, dans lequel le composé photoactif est la 2-Hydroxy-4'-(2-hydroxyethoxy)-2-methylpropiophenone. 10. Procédé selon l'une quelconque des revendications précédentes, dans lequel le composé photoactif (ou le mélange de composés photoactifs) est présent dans la composition, en une quantité allant de 0,001 % à 20 % en poids, par rapport au poids total de la composition, de préférence allant de 0,01 % à 10% en poids, préférentiellement allant de 0,05 à 5 % en poids, encore mieux allant de 0,1 à 3 % en poids. 11. Procédé selon l'une quelconque des revendications précédentes, dans lequel l'étape consistant à appliquer un rayonnement lumineux est effectuée après ou en même temps (simultanément) que l'étape consistant à appliquer sur la peau la compositioncosmétique comprenant le polysaccharide greffé et le composé photoactif. 12. Procédé selon l'une quelconque des revendications précédentes, dans lequel le rayonnement lumineux est choisi parmi la lumière naturelle ou à la lumière artificielle de longueur d'onde comprise entre 360 et 600 nm. 13. Procédé selon l'une des revendications précédentes, dans lequel le rayonnement lumineux présente au moins l'une des caractéristiques suivantes : - le rayonnement lumineux présente une fluence (quantité d'énergie par unité de surface) comprise entre 3 et 100 J/cm2; et/ou - le rayonnement lumineux est une lumière continue ou non continue. 14. Procédé selon l'une des revendications précédentes, dans lequel le rayonnement lumineux a une source choisie parmi les lampes d'arc telles que les lampes à xénon et les lampes à mercure; les lampes à fluorescence; les lampes à incandescence telles que les halogènes, les LEDs et les lasers. 15. Procédé selon la revendication précédente, dans lequel la durée d'exposition au rayonnement lumineux est d'au moins 5 secondes, de préférence allant de 10 secondes à 15 minutes, notamment entre 15 secondes et 10 minutes, encore mieux entre 20 secondes et 5 minutes, quel que soit l'ordre des étapes (l'une avant l'autre ou simultanées). 16. Procédé selon l'une quelconque des revendications précédentes, caractérisé en ce que la composition se présente sous forme d'une émulsion H/E ou d'un gel aqueux. 17. Procédé selon l'une quelconque des revendications précédentes, caractérisé en ce qu'il est destiné à atténuer les rides. 18. Composition comprenant, dans un milieu physiologiquement acceptable, un polymère polysaccharide greffé de groupements (méth)acrylate tel que défini dans l'une des revendications 1 à 6 et un composé photoactif tel que défini dans l'une des revendications 1 et 7 à 9. 19. Kit comprenant une première composition, notamment cosmétique, comprenant un polymère polysaccharide greffé (méth)acrylate selon l'une des revendications 1 à 6 et une deuxième composition comprenant un composé photoactif tel que défini dans l'une des revendications 1 et 7 à 9, les première et deuxième compositions étant conditionnées chacune dans un ensemble de conditionnement distinct.40